(57)【特許請求の範囲】
【請求項１】
個人情報等の秘密とすべき情報を印刷した後の第１のシート面および第２のシート面に、グラビア印刷機またはフレキソ印刷機で塗工し、乾燥後、前記第１のシート面と前記第２のシート面を合わせて圧着することにより前記第１のシート面と前記第２のシート面を密着させて再剥離可能な情報担持用シートを形成するための感圧接着剤組成物であって、
メタクリル酸エステル−天然ゴム共重合体ラテックス、ガラス転移点が８０〜１５０℃の水溶性スチレン−アクリル酸共重合体、および平均粒子径が０．５〜１０μｍのワックスを含み、
前記メタクリル酸エステル−天然ゴム共重合体ラテックス、および前記水溶性スチレン−アクリル酸共重合体の混合割合が、固形分比で、２：３〜３：１である、感圧接着剤組成物。
【請求項２】
前記メタクリル酸エステル−天然ゴム共重合体ラテックスが、５℃以下のガラス転移温度（Ｔｇ）を有する、請求項１に記載の感圧接着剤組成物。
【請求項３】
前記メタクリル酸エステル−天然ゴム共重合体ラテックスが、０．０２μｍ以上２μｍ以下の粒径を有するゴム微粒子を含む、請求項１または２に記載の感圧接着剤組成物。
【請求項４】
前記水溶性スチレン−アクリル酸共重合体が、アンモニア、アミン化合物またはアルカリ金属から選ばれた少なくとも一つの塩である、請求項１〜３のいずれか１項に記載の感圧接着剤組成物。
【請求項５】
シリカ微粒子をさらに含む、請求項１〜４のいずれか１項に記載の感圧接着剤組成物。
【請求項６】
前記シリカ微粒子が、コロイド状シリカである、請求項５に記載の感圧接着剤組成物。
【請求項７】
前記ワックスが、ポリエチレンワックスである、請求項１〜６のいずれか１項に記載の感圧接着剤組成物。
【請求項８】
水酸化カリウムをさらに含む、請求項１〜７のいずれか１項に記載の感圧接着剤組成物。
【請求項９】
個人情報等の秘密とすべき情報を印刷した後の第１のシート面および第２のシート面に、グラビア印刷機またはフレキソ印刷機で塗工し、乾燥後、前記第１のシート面と前記第２のシート面を合わせて圧着することにより前記第１のシート面と前記第２のシート面を密着させて再剥離可能な情報担持用シートを形成するための感圧接着剤であって、
前記感圧接着剤は、請求項１〜８のいずれか１項に記載の感圧接着剤組成物の乾燥膜である、感圧接着剤。
【請求項１０】
前記メタクリル酸エステル−天然ゴム共重合体が、５℃以下のガラス転移温度（Ｔｇ）を有する、請求項９に記載の感圧接着剤。
【請求項１１】
前記水溶性スチレン−アクリル酸共重合体が、アンモニア、アミン化合物またはアルカリ金属から選ばれた少なくとも一つの塩である、請求項９または１０に記載の感圧接着剤。
【請求項１２】
シリカ微粒子をさらに含む、請求項９〜１１のいずれか１項に記載の感圧接着剤。
【請求項１３】
前記シリカ微粒子が、コロイド状シリカである、請求項１２に記載の感圧接着剤。
【請求項１４】
前記ワックスが、ポリエチレンワックスである、請求項９〜１３のいずれか１項に記載の感圧接着剤。
【請求項１５】
水酸化カリウムをさらに含む、請求項９〜１４のいずれか１項に記載の感圧接着剤。
【請求項１６】
基材となる紙の重ね合わせ面に、請求項９〜１５のいずれか１項に記載の感圧接着剤が塗工された、情報担持用シート。
【請求項１７】
前記紙の重ね合わせ面の剥離強度が、５０ｇ／５０ｍｍ以上２００ｇ／５０ｍｍ以下である、請求項１６に記載の情報担持用シート。
【請求項１８】
個人情報等の秘密とすべき情報を印刷した後のシート面および第２のシート面に、感圧接着剤組成物をグラビア印刷機またはフレキソ印刷機で塗工し乾燥した後、前記第１のシート面と前記第２のシート面を合わせて圧着することにより前記第１のシート面と前記第２のシート面を密着させて再剥離可能な情報担持用シートを形成する工程を含む、情報担持用シートの製造方法であって、
前記感圧接着剤組成物は、メタクリル酸エステル−天然ゴム共重合体ラテックス、ガラス転移点が８０〜１５０℃の水溶性スチレン−アクリル酸共重合体、および平均粒径が０．５〜１０μｍのワックスを含み、
前記メタクリル酸エステル−天然ゴム共重合体ラテックス、および前記水溶性スチレン−アクリル酸共重合体の混合割合が、固形分比で、２：３〜３：１である、情報担持用シートの製造方法。
【請求項１９】
前記メタクリル酸エステル−天然ゴム共重合体ラテックスが、５℃以下のガラス転移温度（Ｔｇ）を有する、請求項１８に記載の情報担持用シートの製造方法。
【請求項２０】
前記メタクリル酸エステル−天然ゴム共重合体ラテックスが、０．０２μｍ以上２μｍ以下の粒径を有するゴム微粒子を含む、請求項１８または１９に記載の情報担持用シートの製造方法。
【請求項２１】
前記水溶性スチレン−アクリル酸共重合体が、アンモニア、アミン化合物またはアルカリ金属から選ばれた少なくとも一つの塩である、請求項１８〜２０のいずれか１項に記載の情報担持用シートの製造方法。
【請求項２２】
シリカ微粒子をさらに含む、請求項１８〜２１のいずれか１項に記載の情報担持用シートの製造方法。
【請求項２３】
前記シリカ微粒子が、コロイド状シリカである、請求項２２に記載の情報担持用シートの製造方法。
【請求項２４】
前記ワックスが、ポリエチレンワックスである、請求項１８〜２３のいずれか１項に記載の情報担持用シートの製造方法。
【請求項２５】
水酸化カリウムをさらに含む、請求項１８〜２４のいずれか１項に記載の情報担持用シートの製造方法。
【発明の詳細な説明】
【技術分野】
【０００１】
本発明は、感圧接着剤組成物および感圧接着剤、ならびにそれらを用いた情報担持用シートに関し、特に、特に印刷後のシートにコーティングするタイプの感圧接着剤組成物および感圧接着剤、ならびにそれを用いた情報担持用シートに関する。
【背景技術】
【０００２】
近年、銀行、クレジット会社、官公庁等より個人宛に各個人の預金状況、残高情報、年金情報等を通知する手段として「親展性はがき」が使用されている。かかる親展性はがきに使用される用紙は、その情報記載面に、感圧接着剤が塗工されており、感圧接着剤が片方にだけ塗工されている場合や、低い圧力では接着しないが、感圧接着剤が塗工された面同士を合わせて所定圧力以上で圧着すると顕著な再剥離強度が発現するよう構成されている。【０００３】
このような感圧接着剤として、従来から知られ、使用されているものは、用紙に秘密とすべき個人情報等を印刷する前にコーティングするタイプのもの、即ち先塗り後印刷タイプ（単に先塗りタイプとも称される。）が使用されていた。例えば、特許文献１には、３つ折りはがきに使用される先塗りタイプのコールドシール接着剤（感圧接着剤）として、ゴムラテックスと保護コロイド系アクリル共重合エマルジョンとを混合してなる接着剤ベースと充填剤とを主成分とした感圧接着剤が開示されている。【０００４】
最近は、そのような親展性はがきはダイレクトメール等にも使用され、カラー印刷をも利用して印刷する情報を多くすることが要求されるに至っている。このように印刷情報が多くなると、感圧接着剤を先に塗布し、この上に印刷するタイプ、即ち先塗りタイプでは、その印刷された分だけ接着剤塗布面積が狭くなるため、接着特性が異なる印刷インキ面が増加する。その結果、全体としての接着強度が低下するとともに、用途によって印刷面積も異なるため、接着力にばらつきが生じやすくなる。このような接着力のばらつきは、剥離時の印刷面自体の剥離や輸送中の剥離による個人情報等の漏洩の点でも問題が生じる可能性がある。【０００５】
そこで、特許文献２には、変成ゴムラテックスに樹脂エマルジョンを配合した印刷後に塗布するタイプの感圧接着剤（後塗りタイプとも称される。）が開示され、その塗布された印刷物は、接着剤層が透明であり、かつ印刷シート面との接着力が安定しているとしている。しかしながら、特許文献２では、樹脂エマルジョンを使用しているためグラビア、フレキソ等の印刷機で塗工する場合に版詰りが起こりやすい。ロールコータでは版詰りの恐れはないが、その場合はベタ塗りしかできない。
【先行技術文献】
【特許文献】
【０００６】
【特許文献１】特開平５−２９５３３５号公報
【特許文献２】特開平１０−１３０６０５号公報
【発明の概要】
【発明が解決しようとする課題】
【０００７】
従って、本発明の目的は、親展性はがき等の情報担持用シートに用いる後塗りタイプの、グラビア、フレキソ等の印刷機で塗工する場合でも版詰まりを起こしにくい感圧接着剤組成物および感圧接着剤、ならびにこの感圧接着剤が塗工された情報担持用シートを提供することである。
【課題を解決するための手段】
【０００８】
本発明者らは、鋭意検討した結果、ゴムラテックスと水溶性スチレン−アクリル共重合体とを用いると前記課題を解決できることを見出し、本発明を完成した。【０００９】
本発明によると、個人情報等の秘密とすべき情報を印刷した後の第１のシート面および第２のシート面に、グラビア印刷機またはフレキソ印刷機で塗工し、乾燥後、前記第１のシート面と前記第２のシート面を合わせて圧着することにより前記第１のシート面と前記第２のシート面を密着させて再剥離可能な情報担持用シートを形成するための感圧接着剤組成物であって、メタクリル酸エステル−天然ゴム共重合体ラテックス、ガラス転移点が８０〜１５０℃の水溶性スチレン−アクリル酸共重合体、および平均粒子径が０．５〜１０μｍのワックスを含み、前記メタクリル酸エステル−天然ゴム共重合体ラテックス、および前記水溶性スチレン−アクリル酸共重合体の混合割合が、固形分比で、２：３〜３：１である、感圧接着剤組成物が提供される。
【００１０】
本発明の感圧接着剤組成物は、メタクリル酸エステル−天然ゴム共重合体ラテックスであるゴムラテックスと、水溶性スチレン−アクリル酸共重合体とを含む。すなわち、本発明の感圧接着剤組成物は、水性媒体中にゴム微粒子が分散したゴムラテックスと、水溶性スチレン−アクリル酸共重合体とを含む。水溶性スチレン−アクリル酸共重合体は、水性媒体中で、ゴム微粒子の表面に付着しているか、またはこの水性媒体中に溶解している。
【００１１】
本発明によると、水溶性スチレン−アクリル酸共重合体を用いることにより、保存安定性に優れた感圧接着剤組成物を得ることができる。この理由は必ずしも明らかではないが、ゴムラテックス中のゴム微粒子の表面に、水溶性スチレン−アクリル酸共重合体が付着すること、および水溶性スチレン−アクリル共重合体がゴムラテックスの水性媒体に溶解して存在することにより、ゴムラテックスが安定化されるためと考えられる。一方、特許文献１および特許文献２に記載されるような、ゴムラテックスと樹脂エマルジョンとを含む接着剤組成物において、樹脂エマルジョンの樹脂は、ゴムラテックスのゴム微粒子の表面に付着することも、ゴムラテックスの水性媒体に溶解することもない。そのためゴムラテックスを安定化する作用は有さない。【００１２】
また、本発明によると、個人情報等の秘密とすべき情報を印刷した後の第１のシート面および第２のシート面に、グラビア印刷機またはフレキソ印刷機で塗工し、乾燥後、前記第１のシート面と前記第２のシート面を合わせて圧着することにより前記第１のシート面と前記第２のシート面を密着させて再剥離可能な情報担持用シートを形成するための感圧接着剤であって、前記感圧接着剤は、上記感圧接着剤組成物の乾燥膜である、感圧接着剤が提供される。
【００１３】
本発明の感圧接着剤は、上記感圧接着剤組成物を、紙等の被塗工物に塗工し、乾燥することにより得られるものであり、メタクリル酸エステル−天然ゴム共重合体と水溶性スチレン−アクリル酸共重合体とを含む。上に記載のとおり、本発明の感圧接着剤組成物において、メタクリル酸エステル−天然ゴム共重合体は水溶性スチレン−アクリル酸共重合体がその表面に付着することにより安定化されている。そのため、上記感圧接着剤組成物を乾燥して得られる感圧接着剤は、均質な表面を有し、耐ブロッキング性と再剥離性のバランスに優れる。
【００１４】
また、本発明では、水溶性スチレン−アクリル酸共重合体を用いているため、特許文献２のようなアクリル系樹脂エマルジョンを用いるのと比較して、グラビア印刷機等の印刷機で塗工するとき版詰まりを起こしにくい。【００１５】
また、本発明によると、基材となる紙の重ね合わせ面に、上記感圧接着剤が塗工された、情報担持用シートが提供される。
また、本発明によると、個人情報等の秘密とすべき情報を印刷した後のシート面および第２のシート面に、感圧接着剤組成物をグラビア印刷機またはフレキソ印刷機で塗工し乾燥した後、前記第１のシート面と前記第２のシート面を合わせて圧着することにより前記第１のシート面と前記第２のシート面を密着させて再剥離可能な情報担持用シートを形成する工程を含む、情報担持用シートの製造方法であって、前記感圧接着剤組成物は、メタクリル酸エステル−天然ゴム共重合体ラテックス、ガラス転移点が８０〜１５０℃の水溶性スチレン−アクリル酸共重合体、および平均粒径が０．５〜１０μｍのワックスを含み、前記メタクリル酸エステル−天然ゴム共重合体ラテックス、および前記水溶性スチレン−アクリル酸共重合体の混合割合が、固形分比で、２：３〜３：１である、情報担持用シートの製造方法が提供される。
【発明の効果】
【００１６】
本発明の感圧接着剤は、一定以上の圧力を掛けたときにのみ接着し、手指の力で基材である紙を破壊することなく接着面を剥離させることができるといった情報担持用シートに用いる感圧接着剤としての基本性能は維持しながら、保存安定性に優れ、印刷機で塗工するとき版詰まりを起こしにくい。水性の接着剤なので有機溶媒による人体や環境への影響が少ない。
また、塗工して得られた情報担持用シートは塗工面が透明であり、下の印刷面が明瞭かつ色彩が変化しないで見えるため意匠性に優れた印刷物となる。
【発明を実施するための形態】
【００１７】
以下、本発明を実施するための形態を詳細に説明する。なお、本実施形態は、本発明を実施するための一形態に過ぎず、本発明は本実施形態によって限定されるものではなく、本発明の要旨を逸脱しない範囲で種々の変更実施の形態が可能である。
【００１８】
本発明の感圧接着剤組成物は、印刷後の第１のシート面および第２のシート面に塗工し、乾燥後、前記第１のシート面と第２のシート面を合わせて圧着することにより前記第１のシート面と前記第２のシート面を密着させて再剥離可能なシートを形成するための感圧接着剤組成物であって、ゴムラテックス、および水溶性スチレン−アクリル酸共重合体を含む。
また、本発明の感圧接着剤は、印刷後の第１のシート面および第２のシート面に塗工し、前記第１のシート面と第２のシート面を合わせて圧着することにより前記第１のシート面と前記第２のシート面を密着させて再剥離可能なシートを形成するための感圧接着剤であって、ゴム微粒子、および水溶性スチレン−アクリル酸共重合体を含む。言い換えると、本発明の感圧接着剤は、本発明の感圧接着剤組成物を、紙等の被塗工物に塗工し、乾燥することにより得られるものを指す。したがって、感圧接着剤に含まれる各成分は、感圧接着剤組成物に含まれる各成分に相当する。なお、感圧接着剤に含まれるゴム微粒子は、感圧接着剤組成物を構成するゴムラテックス中に含まれるゴム微粒子に相当する。
【００１９】
本発明の感圧接着剤組成物または感圧接着剤に用いられる、ゴムラテックスとしては、天然ゴムラテックスおよび合成ゴムラテックスが挙げられる。本発明において、天然ゴムラテックスが好適に用いられる。
【００２０】
天然ゴムラテックスは、天然由来のゴムのエマルジョンをいう。天然ゴムラテックスは、変性天然ゴムラテックスを含む。変性天然ゴムラテックスとしては、例えば、天然ゴムラテックスを、（メタ）アクリル酸アルキルエステル類、スチレン等の不飽和モノマーと共重合することにより変性した天然ゴムラテックスが挙げられる。中でも、（メタ）アクリル酸アルキルエステルを共重合させてアクリル変性した、メタクリル酸エステル−天然ゴム共重合体ラテックスが好適に使用される。
【００２１】
また、合成ゴムラテックスは、合成ゴムのエマルジョンをいう。合成ゴムラテックスとしては、ポリイソプレンラテックス、アクリレート系ラテックス、スチレン−ブタジエンゴム（ＳＢＲ）ラテックス、ニトリル−ブタジエンゴム（ＮＢＲ）ラテックス、メチルメタクリレート−ブタジエンゴム（ＭＢＲ）ラテックス、ネオプレンラテックス等が挙げられる。
【００２２】
本発明において用いられるゴムラテックスは、５℃以下のガラス転移温度（Ｔｇ）を有することが好ましい。本発明の一実施形態において、ゴムラテックスのガラス転移温度は、５℃以下、好ましくは、０℃以下である。このようなゴムラテックスを用いることにより、広域な温度範囲で使用可能な感圧接着剤組成物を得ることができる。
【００２３】
本発明において用いられるゴムラテックスは、０．０２μｍ以上２μｍ以下の粒径を有するゴム微粒子を含む。本発明の一実施形態において、ゴムラテックス中のゴム微粒子の粒径は、０．０２μｍ以上２μｍ以下、好ましくは、０．２μｍ以上２μｍ以下である。このようなゴムラテックスを用いることにより、優れた保存安定性を備えた感圧接着剤組成物を得ることができる。
【００２４】
上記メタクリル酸エステル−天然ゴム共重合体は、天然ゴムにメタクリル酸エステルをグラフト共重合させることによって製造される。メタクリル酸エステルはアルキルエステルが用いられ、その炭素数は１〜４が好ましく用いられるが、特に、入手の容易性、得られた共重合体の水中安定性から炭素数１のメタクリル酸メチルが好ましい。
【００２５】
本発明の感圧接着剤に用いられる水溶性スチレン−アクリル酸共重合体は、スチレンとアクリル酸を共重合させた後、カルボン酸残基をアンモニア、アミン化合物またはアルカリ金属水酸化物から選ばれた少なくとも一つで中和することによって製造される。
また、その数平均分子量は１０００〜３００００、固形分酸価は５０〜３００、ガラス転移点は５０〜１５０℃が好ましく、さらに好ましくは、数平均分子量５０００〜２００００、固形分酸価２００〜３００、ガラス転移点８０〜１５０℃である。ここで、数平均分子量は、ＧＰＣ法（ポリスチレン換算）による測定値である。
【００２６】
メタクリル酸エステル−天然ゴム共重合体および水溶性スチレン−アクリル酸共重合体の混合割合は、固形分比で１：２から４：１であるのが好ましく、より好ましくは２：３〜３：１である。この範囲であれば情報担持用シートに用いる感圧接着剤として適した接着性および再剥離強度を確保できる。
【００２７】
上記ゴムラテックスおよび水溶性スチレン−アクリル酸共重合体に加え、その他のゴムラテックスおよび樹脂を適宜用いることができる。
【００２８】
本発明の感圧接着剤組成物は、好ましくは、シリカ微粒子を含む。シリカ微粒子を用いることにより、感圧接着剤組成物を紙等の被塗工物に塗工し乾燥させて得られる感圧接着剤塗工面に、鉛筆、ボールペン等の筆記具で筆記する場合、この塗工面に筆記できるという筆記適性に優れた感圧接着剤組成物を得ることができる。
【００２９】
シリカ微粒子としては、一次粒子径がナノメーターレベルのものや、１〜１５μｍ（レーザー法による）程度に調整された粒子形状を有するヒュームドシリカ、沈降シリカ、コロイド状シリカが挙げられる。中でも、コロイド状シリカが好ましい。
【００３０】
本発明の感圧接着剤組成物は、好ましくは、ワックスを含む。ワックスを用いることにより、感圧接着剤組成物を塗工し、乾燥して得られる感圧接着剤の耐摩擦性を良好なものとすることができる。
【００３１】
ワックスとしては、パラフィンワックス、マイクロクリスタリンワックス、モンタンワックス、フィッシャートロプシュワックス、ポリエチレンワックス、ポリプロピレンワックス、カルナバワックス、変性ワックス等が挙げられる。中でも、平均粒子径が０．５〜１０μｍ（コールターカウンター法による）であるポリエチレンワックスの水性分散体が好ましい。
【００３２】
本発明の感圧接着剤組成物は、好ましくは、水酸化カリウムを含む。水酸化カリウムを用いることにより、感圧接着剤組成物のｐＨを７〜１０、好ましくは、８〜９に維持することが好ましい。これにより、感圧接着剤組成物を紙等の被塗工物に塗工する際に生じる感圧接着剤組成物の凝集を防ぐことができ、当該組成物の安定性を維持できる。
【００３３】
本発明の感圧接着剤組成物は、１．０以上３．０以下、好ましくは１．０以上２．０以下のチキソトロピックインデックスを有することが好ましい。このようなチキソ性を有する感圧接着剤組成物は、長期にわたりその保存安定性が維持されるため好ましい。チキソトロピックインデックスの測定はＢＭ型粘度計を使用し、高い回転数で３分間回転させたときの示度を読み取り、次に５分間静置した後，低い回転数で３分間回転させたときの示度を読み取る。揺変度は低い回転数の指度を高い回転数の示度で除した値で表す。
【００３４】
本発明の感圧接着剤組成物には、上述の成分のほかに、必要に応じて他の添加剤を添加してもよく、例えば、他のゴムラテックス、安定剤、消泡剤、防黴剤、増粘剤等が例示できる。
【００３５】
本発明の感圧接着剤組成物は、ゴムエラテックスと水溶性スチレン−アクリル酸共重合体とを混合し、必要に応じて前記添加剤を加え、適宜水を添加することによって印刷またはコーティングに適した粘度に調整することにより調製することができる。感圧接着剤組成物の粘度は、１５秒から２５秒（ザーンカップ＃４）が好ましい。
【００３６】
本発明の感圧接着剤組成物を基材となる紙に塗工するには、グラビア、フレキソ等の印刷機またはロールコータを用いるが、印刷機で塗工する場合に版詰まりを起こしにくい。
【００３７】
上記のような本発明の感圧接着剤組成物を基材となる紙に印刷する場合、その印刷速度を３０〜８０ｍ／分、好ましくは、３０〜５０ｍ／分とすることができる。
【００３８】
本発明の感圧接着剤組成物は、基材上に塗工後、例えば、８０〜１００℃の温度で乾燥され、この基材上に感圧接着剤の層がシート等に積層される。本発明の感圧接着剤は、ゴム微粒子と水溶性スチレン−アクリル酸共重合体との相互作用により、優れた強度を有する層を形成し得る。
【００３９】
本発明の感圧接着剤組成物は、印刷後の第１のシート面および第２のシート面に塗工され、乾燥される。その後、この第１のシート面と第２のシート面を合わせて圧着することにより、第1のシート面と第２のシート面を密着させる。感圧接着剤組成物の成分および配合比率、または圧着条件を変えることにより、第１のシート面と第２のシート面が密着されたシートは、所望の時期に容易に再剥離可能に、または再剥離不能にすることができる。
【００４０】
剥離強度は、以下の方法で測定することができる。
まず、本発明の感圧接着剤組成物を、２枚の上質紙の印刷面に、１０ｇ／ｍ２となるように塗布し、８０℃のオーブン中で１分間乾燥し、冷却する。これら２枚の上質紙の感圧接着剤塗布面を合わせて１２０ｇ／ｃｍ２の圧力下で密着させる。このようにして得られたシートの剥離強度を、テンシロンＲＴＥ−１２１０（オリエンテック社製品）を使用して測定する。
【００４１】
本発明の感圧接着剤がその重ね合わせ面に塗工された情報担持用シートは、５０ｇ／５０ｍｍ以上２００ｇ／５０ｍｍ以下、好ましくは、１００ｇ／５０ｍｍ以上１５０ｇ／５０ｍｍの剥離強度を有する。
【００４２】
また、本発明の感圧接着剤は、接着圧力が１００ｋｇ/ｃｍ２を超えると急激に再剥離強度が高くなるように設計されているため、１００ｋｇ/ｃｍ２未満で接着すれば手指の力で簡単に剥がすことができる。一度剥がれると１００ｋｇ/ｃｍ２を超えた圧力でないと再び接着することはできない。
【００４３】
本発明の情報担持用シートは、２つ折り、３つ折り、切り重ねおよびその他の重ね合わせの形で接着でき、見開き面を有するはがき、各種帳票、通知書、各種カード、チラシ、新聞、ラベルとして好適に使用できる。
以下、参考形態の例を付記する。
１．  印刷後の第１のシート面および第２のシート面に塗工し、乾燥後、前記第１のシート面と前記第２のシート面を合わせて圧着することにより前記第１のシート面と前記第２のシート面を密着させて再剥離可能なシートを形成するための感圧接着剤組成物であって、
ゴムラテックス、および水溶性スチレン−アクリル酸共重合体を含む、感圧接着剤組成物。
２．  前記ゴムラテックスは、天然ゴムラテックスまたは合成ゴムラテックスである、１．に記載の感圧接着剤組成物。
３．  前記ゴムラテックスが、天然ゴムラテックスである、１．または２．に記載の感圧接着剤組成物。
４．  前記天然ゴムラテックスが、メタクリル酸エステル−天然ゴム共重合体を含む、３．に記載の感圧接着剤組成物。
５．  前記ゴムラテックスが、５℃以下のガラス転移温度（Ｔｇ）を有する、１．〜４．のいずれかに記載の感圧接着剤組成物。
６．  前記ゴムラテックスが、０．０２μｍ以上２μｍ以下の粒径を有するゴム微粒子を含む、１．〜５．のいずれかに記載の感圧接着剤組成物。
７．  前記水溶性スチレン−アクリル酸共重合体が、アンモニア、アミン化合物またはアルカリ金属から選ばれた少なくとも一つの塩である、１．〜６．のいずれかに記載の感圧接着剤組成物。
８．  シリカ微粒子をさらに含む、１．〜７．のいずれかに記載の感圧接着剤組成物。
９．  前記シリカ微粒子が、コロイド状シリカである、８．に記載の感圧接着剤組成物。
１０．  ワックスをさらに含む、１．〜９．のいずれかに記載の感圧接着剤組成物。
１１．  前記ワックスが、ポリエチレンワックスである、１０．に記載の感圧接着剤組成物。
１２．  水酸化カリウムをさらに含む、１．〜１１．のいずれかに記載の感圧接着剤組成物。
１３．  １．０以上３．０以下のチキソトロピックインデックスを有する、１．〜１２．のいずれかに記載の感圧接着剤組成物。
１４．  印刷後の第１のシート面および第２のシート面に塗工し、前記第１のシート面と前記第２のシート面を合わせて圧着することにより前記第１のシート面と前記第２のシート面を密着させて再剥離可能なシートを形成するための感圧接着剤であって、
ゴム微粒子、および水溶性スチレン−アクリル酸共重合体を含む、感圧接着剤。
１５．  前記ゴム微粒子が、天然ゴム微粒子または合成ゴム微粒子である、１４．に記載の感圧接着剤。
１６．  前記ゴム微粒子が、天然ゴム微粒子である、１４．または１５．に記載の感圧接着剤。
１７．  前記天然ゴム微粒子が、メタクリル酸エステル−天然ゴム共重合体を含む、１６．に記載の感圧接着剤。
１８．  前記ゴム微粒子が、５℃以下のガラス転移温度（Ｔｇ）を有する、１４．〜１７．のいずれかに記載の感圧接着剤。
１９．  前記ゴム微粒子が、０．０２μｍ以上２μｍ以下の粒径を有する、１４．〜１８．のいずれかに記載の感圧接着剤。
２０．  前記水溶性スチレン−アクリル酸共重合体が、アンモニア、アミン化合物またはアルカリ金属から選ばれた少なくとも一つの塩である、１４．〜１９．のいずれかに記載の感圧接着剤。
２１．  シリカ微粒子をさらに含む、１４．〜２０．のいずれかに記載の感圧接着剤。
２２．  前記シリカ微粒子が、コロイド状シリカである、２１．に記載の感圧接着剤。
２３．  ワックスをさらに含む、１４．〜２２．のいずれかに記載の感圧接着剤。
２４．  前記ワックスが、ポリエチレンワックスである、２３．に記載の感圧接着剤。
２５．  水酸化カリウムをさらに含む、１４．〜２４．のいずれかに記載の感圧接着剤。
２６．  基材となる紙の重ね合わせ面に、１４．〜２５．のいずれかに記載の感圧接着剤が塗工された、情報担持用シート。
２７．  前記紙の重ね合わせ面の剥離強度が、５０ｇ／５０ｍｍ以上２００ｇ／５０ｍｍ以下である、２６．に記載の情報担持用シート。
【実施例】
【００４４】
以下、本発明を実施例によって更に詳細に説明するが、本発明はこれらの実施例に限定されるものではない。なお、例中、「部」は「重量部」を、「％」は「重量％」を表す。【００４５】
表１の材料を使用し表２の配合（部）に従って、実施例１、４〜１３および比較例１〜６の感圧接着剤組成物を調製した。
【００４６】
【表１】
0006504819.tif 000002
【００４７】
なお、ゴムラテックスとして使用した上記のメタクリル酸エステル−天然ゴム共重合体およびアクリレート系ラテックスの物性は以下のとおりである。
（ｉ）メタクリル酸エステル−天然ゴム共重合体（ムサシノケミカル（株）製、コアテックス  ＭＧ１５）
数平均分子量：２００００
ガラス転移温度（Ｔｇ）：０℃
粒径：０．０２〜２μｍ
ＰＨ：１０
濃度４８ｗｔ％の水溶液
（ｉｉ）メタクリル酸エステル−天然ゴム共重合体（ムサシノケミカル（株）製、コアテックス  ＭＧ２５）
数平均分子量：２００００
ガラス転移温度（Ｔｇ）：０℃
粒径：０．０２〜２μｍ
ＰＨ：１０
濃度５０ｗｔ％の水溶液
（ｉｉｉ）メタクリル酸エステル−天然ゴム共重合体（ムサシノケミカル（株）製、コアテックス  ＭＧ４０）
数平均分子量：２００００
ガラス転移温度（Ｔｇ）：０℃
粒径：０．０２〜２μｍ
ＰＨ：１０
濃度５０ｗｔ％の水溶液
（ｉｖ）アクリレート系ラテックス（日本ゼオン（株）製、ＬＸ８７４）
ガラス転移温度（Ｔｇ）：−３１℃
ＰＨ：６．５
濃度４５ｗｔ％の水溶液
（ｖ）アクリレート系ラテックス（日本ゼオン（株）製、ＳＸ１７０６）
ガラス転移温度（Ｔｇ）：０℃
ＰＨ：７．４
濃度４８ｗｔ％の水溶液【００４８】
使用した水溶性スチレン−アクリル酸共重合体の物性は以下のとおりである。
（ｉ）水溶性スチレン−アクリル酸共重合体（ＢＡＳＦジャパン（株）製、ＪＯＮＣＲＹＬ  ＨＰＤ９６Ｊ）
数平均分子量：１６５００
ガラス転移温度（Ｔｇ）：１０２℃
固形分酸価：２４０
濃度３４ｗｔ％の水溶液
（ｉｉ）水溶性スチレン−アクリル酸共重合体（ＢＡＳＦジャパン（株）製、ＪＯＮＣＲＹＬ  ６０Ｊ）
数平均分子量：８５００
ガラス転移温度（Ｔｇ）：８５℃
ＰＨ：８．４
固形分酸価：２１５
濃度３４ｗｔ％の水溶液【００４９】
使用したスチレン−アクリル酸エステルエマルジョンの物性は以下のとおりである。
（ｉ）スチレン−アクリル酸エステルエマルジョン（ＢＡＳＦジャパン（株）製、ＪＯＮＣＲＹＬ  ７６１０）
数平均分子量：２００００以上
ガラス転移温度（Ｔｇ）：９６℃
ＰＨ：８．３
固形分酸価：５０
濃度５２ｗｔ％のエマルジョン
（ｉｉ）スチレン−アクリル酸エステルエマルジョン（ＢＡＳＦジャパン（株）製、ＪＯＮＣＲＹＬ  ＰＤＸ−７３４１）
数平均分子量：２００００以上
ガラス転移温度（Ｔｇ）：１５℃
固形分酸価：５１
濃度４９ｗｔ％のエマルジョン【００５０】
なお、シリカ粒子の平均粒子径およびポリ塩化ビニル樹脂粒子の粒子径は、いずれもレーザー法により測定した値である。ポリエチレンワックスの平均粒子径は、コールターカウンター法により測定した値である。【００５１】
【表２】
0006504819.tif 000003
【００５２】
表２の感圧接着剤を以下の試験方法により評価し、その結果を表３に記載した。【００５３】
（１）安定性
感圧接着剤を５０℃で２週間保存し、分離・沈降・増粘のないものを○、分離・沈降はあるが撹拌すれば戻るものを△、分離・沈降があり撹拌しても元に戻らないもの、または増粘・ゲル化するものを×とした。【００５４】
(２)再溶解性（版詰まり）
アルミホイルに感圧接着剤を塗工、ドライヤーで乾燥後、そのアルミホイルを水に浸し、接着剤が完全に溶解するものを○、一部残るものを△、全く溶解しないものを×と評価した。
この試験で接着剤が溶解しないものは、印刷塗工時、版に接着剤が残りやすいため、版詰まりを起こしやすい。【００５５】
（３）耐ブロッキング性
片面に、一般的に使用される模様、個人情報を記載する枠、情報の項目、並びに説明等を印刷した上質紙の印刷面に感圧接着剤を１０ｇ／ｍ２となるように塗布し、８０℃のオーブン中で１分間乾燥し、冷却後、同様に接着剤を塗工した上質紙の感圧接着剤塗布面を合わせて５００ｇ／ｃｍ２の圧力を負荷した。次いで、２枚の紙を手で引き剥がし、軽く剥がれるものを○、やや力を要するが材料を破壊せずに剥離できるものを△、剥離に力を要し、材料の破壊を起こす場合を×として評価した。【００５６】
（４）再剥離性
（３）で接着剤を塗布した上質紙を、その接着剤塗布面同士を合わせ、１２０ｋｇ／ｃｍ２の圧力下に密着させた。得られた密着サンプルの剥離強度をテンシロンＲＴＥ−１２１０（オリエンテック社製品）を使用して測定し、材料を破壊しない場合であって、再剥離強度が５０〜２００ｇ／５０ｍｍの場合を○、５０ｇ／５０ｍｍ未満の場合を△、２００ｇ／５０ｍｍ以上の場合、又は材料を破壊する場合を×として評価した。なお、試験条件は、温度が２０℃、剥離強度測定時のクロスヘッド速度は３００ｍｍ／ｍｉｎ、Ｔ型剥離とした。【００５７】
（５）透明性
（３）の耐ブロッキング性のテストにおいて使用した印刷面に接着剤を塗布したサンプルについて、塗布しなかった用紙と比較し、印刷模様、文字の鮮明さを評価した。文字の判読に何の支障もなく、ほぼ同等の場合を○、不透明さが増大し、文字が白っぽく見える場合を△として表示した。【００５８】
（６）耐摩擦性
（３）の耐ブロッキング性の評価に使用したものと同様に調製した上質紙に対し、学振式堅牢度試験機（染色堅牢度摩擦試験機ＦＲ−２、スガ試験機（株)製）を用いて、ＪＩＳ−Ｐ８１３６に準じて荷重２００ｇで耐摩擦性の評価を行った。評価結果は、５０回の摩擦によってもカスが生じなかったものを○、２５〜４９回の摩擦でカスが生じたものを△、２４回以下の摩擦でカスが生じたものを×として表示した。【００５９】
（７）タック性
（２）で再剥離性を評価した後の上質紙の接着剤塗布面のタックを、指触により評価した。評価の結果は、指がスムーズに進むものを○、指が引っ掛かってスムーズに進まないものを△、指が止まってしまうものを×として表示した。【００６０】
（８）筆記適性
マジック、ボールペン、鉛筆のいずれでも筆記できるものを○、いずれでも筆記できるが擦ると落ちてしまうもの、もしくはうすいものを△、いずれかまたは全てで筆記できないものを×とした。
【表３】
0006504819.tif 000004
【００６１】
表３によると、スチレン−アクリル酸エステルエマルジョンを用いた比較例１および２の感圧接着剤では、特に、再溶解性が悪いため版詰まりを起こしやすく、安定性が劣っていた。
実施例１、４−１３の感圧接着剤は、再剥離可能な接着剤としての使用には問題なかった。上記評価より、ポリエチレンワックスを使用しない場合（比較例３、４）、耐摩擦性が劣り、シリカ粒子を使用しない場合（比較例３、実施例４、５、６）、筆記適性が劣り、コーンスターチおよびポリ塩化ビニル樹脂粒子といったシリカ粒子以外の粒子を使用した場合（実施例５、６）、安定性、透明性及び筆記適性が劣ることが分かった。
【００６２】
この出願は、２０１２年１２月１８日に出願された日本特許出願２０１２−２７５２００号、および２０１２年１２月１８日に出願された日本特許出願２０１２−２７５２０１号を基礎とする優先権を主張し、その開示の全てをここに取り込む。